СПОСОБ ПОЛУЧЕНИЯ ДИСПЕРСНОЙ СИСТЕМЫ ЧАСТИЦ ОКСИДА ТИТАНА РУТИЛА

1. Способ получения водной дисперсной системы частиц оксида титана рутила, включающий следующие стадии:
первую стадию, на которой, после того как в водном растворе тетрахлорида титана устанавливают концентрацию хлорид-ионов 0,5 моль/л или более, но менее 4,4 моль/л; водный раствор тетрахлорида титана нагревают при температуре от 25 до 75°C, для того чтобы гидролизовать тетрахлорид титана, получая тем самым взвесь, содержащую осажденные таким образом частицы оксида титана рутила;
вторую стадию, на которой взвесь, получаемую на первой стадии, фильтруют и промывают водой для удаления из взвеси растворенных в ней водорастворимых солей;
третью стадию, на которой взвесь, получаемую на второй стадии, подвергают гидротермальной реакции в присутствии органической кислоты;
четвертую стадию, на которой взвесь, получаемую на третьей стадии, фильтруют и промывают водой, чтобы удалить из взвеси растворенные в ней водорастворимые соли;
пятую стадию, на которой к взвеси, получаемой на четвертой стадии, добавляют кислоту, чтобы дефлокулировать взвесь; и получающуюся взвесь подвергают обработке путем мокрого диспергирования, получая тем самым дисперсную систему;
и
шестую стадию, на которой избыток кислоты и водорастворимые соли удаляют из дисперсной системы, получаемой на пятой стадии.
2. Способ получения водной дисперсной системы частиц оксида титана рутила по п. 1, который дополнительно включает пред-третью стадию, выполняемую между второй стадией и третьей стадией, где на пред-третьей стадии взвесь, получаемую на второй стадии, подвергают обработке путем мокрого помола в присутствии органической кислоты.
3. Способ получения водной дисперсной системы частиц оксида титана рутила по п. 1, в котором на пятой стадии после добавления кислоты к взвеси, получаемой на четвертой стадии, для дефлокуляции взвеси, взвесь подвергают обработке путем мокрого помола и затем подвергают обработке путем мокрого диспергирования.
4. Способ получения водной дисперсной системы частиц оксида титана рутила по п. 1, в котором на третьей стадии взвесь подвергают гидротермальной реакции в присутствии органической кислоты в количестве 75 моль или более на 100 моль взвеси.
5. Способ получения водной дисперсной системы частиц оксида титана рутила по п. 1, в котором на шестой стадии избыток кислоты удаляют из дисперсной системы, получаемой на пятой стадии, таким образом, чтобы взвесь имела электропроводность 1-5 мСм/см.
6. Способ получения водной дисперсной системы частиц оксида титана рутила по п. 1, в котором на третьей стадии гидротермальную реакцию осуществляют при температуре находящейся от 120 до 180°C.
7. Способ получения водной дисперсной системы частиц оксида титана рутила, который включает замену на органический растворитель воды, которая является дисперсионной средой дисперсной системы, получаемой по любому из пп. 1-3.
8. Дисперсная система частиц оксида титана рутила, получаемая способом по любому из пп. 1-7.
9. Полимерная композиция, которая содержит полимер и дисперсную систему частиц оксида титана рутила по п. 8, смешанную с полимером.